(57)【要約】【課題】露光特性が良く、感光性樹脂板との減圧密着時にエア抜けの良い、製版マスクフィルム用インクジェット記録シートの提供。【解決手段】基材となるフィルム上に、アルミナ、アルミナ水和物、シリカ及びシリカアルミナ複合体からなる群より選ばれる平均粒径２５０ｎｍ以下の無機粒子と該無機粒子１００質量部に対して１〜３０質量部のバインダ及び０．１〜３質量部の平均粒径４〜１５μｍの多孔性粒子を含有し、厚さ５〜５０μｍで、かつ、Ｊ．ＴＡＰＰＩ  Ｎｏ．５−２の規定による王研式平滑度が２００〜１００００秒である多孔質層を有し、ＪＩＳ−Ｋ７３６１−１の規定による全光線透過率が７０％以上である製版マスクフィルム用インクジェット記録シート。【選択図】なし【特許請求の範囲】
【請求項１】
基材となるシート上に、アルミナ、アルミナ水和物、シリカ及びシリカアルミナ複合体からなる群より選ばれる平均粒径２５０ｎｍ以下の無機粒子と該無機粒子１００質量部に対して１〜３０質量部のバインダ及び０．１〜３質量部の平均粒径４〜１５μｍの多孔性粒子を含有し、厚さ５〜５０μｍで、かつ、Ｊ．ＴＡＰＰＩ  Ｎｏ．５−２の規定による王研式平滑度が２００〜１００００秒である多孔質層を有し、ＪＩＳ−Ｋ７３６１−１の規定による全光線透過率が７０％以上である製版マスクフィルム用インクジェット記録シート。
【請求項２】
前記無機粒子がベーマイト、気相法合成アルミナ又は気相法合成シリカである請求項１に記載の製版マスクフィルム用インクジェット記録シート。
【請求項３】
前記多孔質層が、平均細孔半径３〜３０ｎｍで、かつ、細孔容積０．３〜２ｃｍ３／ｇである請求項１又は２に記載の製版マスクフィルム用インクジェット記録シート。
【請求項４】
前記多孔性粒子がシリカである請求項１〜３のいずれかに記載の製版マスクフィルム用インクジェット記録シート。
【請求項５】
請求項１〜４のいずれかに記載の製版マスクフィルム用インクジェット記録シートに黒色の顔料インクでインクジェット記録を行い、黒色印字部の波長３５０ｎｍでの吸光度が３〜５で、かつ、Ｊ．ＴＡＰＰＩ  Ｎｏ．５−２の規定による王研式平滑度が１０００〜５００００秒である製版マスクフィルムを製造する工程、得られた製版マスクフィルムを使用して感光性樹脂板に減圧密着させ、露光処理してフレキソ印刷版を製造する工程、を経るフレキソ印刷版の製造方法。
【発明の詳細な説明】
【技術分野】
【０００１】
本発明は、露光特性が良く、製版工程において感光性樹脂板との減圧密着時にエア抜けが良好な製版マスクフィルム用インクジェット記録シート及びフレキソ印刷版の製造方法に関する。
【背景技術】
【０００２】
従来、フレキソ印刷等の製版印刷では、銀塩写真方式で原稿から製版マスクフィルムを作成し、これを使用して感光性樹脂板に露光して得られる写真製版が使用されてきた。しかし、近年では、簡易で安価な、湿式処理を含まないインクジェット記録方式による製版マスクフィルムが開発されており、フレキソ印刷やスクリーン印刷等向けに使用されつつある。
【０００３】
フレキソ製版工程では、製版マスクフィルムと感光性樹脂板とを減圧密着させて露光する。この際、エア抜け不良により残存気泡が発生し、これにより露光不良が発生し、得られるフレキソ印刷版の解像度が低下したり、ムラ焼けが発生することがあり問題となっている。気泡の残存には、使用する製版マスクフィルム表面の凹凸の大きさ、密度が影響するものと考えられている。インクジェット記録方式による製版マスクフィルムにおいても、感光性樹脂板とそれに密着するインク受容層との間のエア抜け性が問題とされている。このため、減圧密着時に製版マスクフィルムと感光性樹脂板との間のエアを排出できるように、インク受容層にシリカ粒子等の粗面化剤を使用する方法（特許文献１）や、得られたインクジェット記録媒体にエンボス加工によりインク受容層表面に凹凸をつける方法（特許文献２）が報告されている。しかし、いずれの方法においても、インク受容層として水溶性樹脂を主成分とした膨潤型インク受容層が使用されているため、インクの乾燥が遅く、マスクフィルム自体の耐水性が低いという問題があった。また、シリカ粒子の粗面化剤を使用する方法については、インク受容層の具体的な表面粗さについて検討されておらず、製版マスクフィルムと感光性樹脂板の減圧密着時に充分なエア抜けが行えるか不明であるという問題があり、エンボス加工によりインク受容層表面に凹凸を形成する方法でも充分なインク受容層の表面粗さを形成することができなく、エア抜け改善には、充分ではなかった。
【０００４】
【特許文献１】特開２０００−１３５８６０号公報（特許請求の範囲）
【特許文献２】特開２００２−５２８０７号公報（特許請求の範囲）
【発明の開示】
【発明が解決しようとする課題】
【０００５】
本発明は、露光特性が良く、感光性樹脂板との減圧密着時にエア抜けの良好な製版マスクフィルム用インクジェット記録シート及び、これを使用して得られるフレキソ印刷版の製造方法の提供を目的とする。
【課題を解決するための手段】
【０００６】
本発明は、基材となるシート上に、アルミナ、アルミナ水和物、シリカ及びシリカアルミナ複合体からなる群より選ばれる平均粒径２５０ｎｍ以下の無機粒子（以下、本無機粒子という）と本無機粒子１００質量部に対して１〜３０質量部のバインダ及び０．１〜３質量部の平均粒径４〜１５μｍの多孔性粒子を含有し、厚さ５〜５０μｍで、かつ、Ｊ．ＴＡＰＰＩ  Ｎｏ．５−２の規定による王研式平滑度が２００〜１００００秒である多孔質層を有し、ＪＩＳ−Ｋ７３６１−１の規定による全光線透過率が７０％以上である製版マスクフィルム用インクジェット記録シートを提供する。なお、本明細書において、平均粒径は質量基準のものである。
【０００７】
また、本発明は、得られた製版マスクフィルム用インクジェット記録シートに黒色の顔料インクでインクジェット記録を行い、黒色印字部の波長３５０ｎｍでの吸光度が３〜５で、かつ、Ｊ．ＴＡＰＰＩ  Ｎｏ．５−２の規定による王研式平滑度が１０００〜５００００秒である製版マスクフィルムを製造する工程、得られた製版マスクフィルムを使用して感光性樹脂板に減圧密着させ、露光処理してフレキソ印刷版を製造する工程、を経るフレキソ印刷版の製造方法も提供する。
【発明の効果】
【０００８】
本発明により、解像度が高く、製版工程における感光性樹脂板との減圧密着時のエア抜けに優れ、露光時の焼付けムラ等のない製版マスクフィルム用インクジェット記録シートを得ることができる。また、本発明の製造方法により、解像度が高く、焼付けムラ等の欠点のないフレキソ印刷版を得ることができる。
【発明を実施するための最良の形態】
【０００９】
本発明では、基材となるシート上に、本無機粒子と本無機粒子１００質量部に対して１〜３０質量部のバインダ及び０．１〜３質量部の平均粒径４〜１５μｍの多孔性粒子を含有する多孔質層を有する。これにより、透明性が良好で、適度な平滑性を有する多孔質層を有した製版マスクフィルムを得ることができ、感光性樹脂板との減圧密着時において、エア抜けがスムーズに行えるため好ましい。
【００１０】
本発明では、基材となるシートの材質は、特に限定されるものではなく、ポリエチレンテレフタレート、ポリオレフィン（ポリプロピレン、ポリエチレン等）、ポリカーボネート等が使用できる。
【００１１】
基材となるシートは厚さ５０〜３００μｍであることが好ましい。シートは好ましくは全光線透過率が９０％以上である。シートの厚さが５０μｍ未満であると、得られる製版マスクフィルムの強度が弱くなり、感光性樹脂板と重ね合わせる際の作業性が低下するおそれがある他、記録シートとしての剛性が不充分となり、プリンタにおける搬送性が悪くなるおそれがあるため好ましくない。シートの厚さが３００μｍ超であると、プリンタでの搬送ができなくなるおそれがあるので好ましくない。基材となるシートは厚さ７５〜２００μｍであることが特に好ましい。また、基材となるシートは、適宜必要に応じて、種々の表面処理、例えば、コロナ放電処理、表面処理コート等を行うことができる。
【００１２】
本無機粒子は、アルミナ、アルミナ水和物、シリカ及びシリカアルミナ複合体からなる群より選ばれるいずれかの無機粒子である。アルミナとしては、気相法合成アルミナが好ましく、アルミナ水和物としては、ベーマイトが好ましく、シリカとしてはコロイダルシリカ、合成微粒子シリカ（沈降法シリカ、気相法合成シリカ等）が好ましい。なお、シリカアルミナ複合体としては、従来より公知のものが適宜使用できるが、本無機粒子としては、シリカ粒子を含むシリカゾルに、水に溶解したときの液性が酸性を示すアルミニウム塩を徐々に添加することにより得られるシリカとアルミナとからなる凝集粒子が好ましい。本無機粒子は、得られる多孔質層のインクの吸収性、定着性、透明性に優れる点からベーマイト又は気相法合成シリカが特に好ましい。また、本無機粒子は、平均粒径２５０ｎｍ以下であることが必要である。これにより、得られる多孔質層の透明性がよくなり、得られる記録シートの全光線透過率が向上し、露光性能がよくなるので好ましい。本無機粒子の平均粒径が２５０ｎｍ超であると、得られる多孔質層の透明性が低下するおそれがあるため好ましくない。本無機粒子は平均粒径１０〜２００ｎｍであることが特に好ましい。
【００１３】
バインダとしては、デンプン又はその変性物、ポリビニルアルコール又はその変性物、スチレン・ブタジエンゴムラテックス、ニトリル・ブタジエンゴムラテックス、ヒドロキシセルロース、ヒドロキシメチルセルロース、ポリビニルピロリドン、ポリアクリル酸、ポリアクリルアミド等が挙げられる。なかでも、得られる多孔質層のインク吸収性や耐水性が良好であることから、ポリビニルアルコール又はその変性物が好ましい。
【００１４】
本発明では、多孔質層は、本無機粒子１００質量部に対してバインダ１〜３０質量部含有する。これにより、インク吸収性に優れ、インクジェット記録後のハンドリングの際に、インクの再付着による汚れの起きにくい多孔質層が得られるので好ましい。バインダの含有量が１質量部未満であると、多孔質層の機械的強度が低下するおそれがあることから好ましくなく、含有量が３０質量部超であると、得られる多孔質層のインク吸収性が低下するおそれがあることから好ましくない。バインダの含有量は３〜１５質量部であることが特に好ましい。
【００１５】
多孔質層は、平均細孔半径３〜３０ｎｍで、かつ、細孔容積０．３〜２ｃｍ３／ｇであることが好ましい。これにより、インク吸収性の良い多孔質層が得られるので好ましい。多孔質層は、平均細孔半径８〜１５ｎｍで、かつ、細孔容積０．５〜１．５ｃｍ３／ｇであることが特に好ましい。なお、本発明では、細孔径特性は窒素吸脱着法により測定することが好ましい。
【００１６】
また、多孔質層には、本無機粒子１００質量部に対して０．１〜３質量部の平均粒径４〜１５μｍの多孔性粒子を含有する。これにより、フレキソ印刷版を製造する際の感光性樹脂板との減圧密着時において、エア抜けを充分に行うことができ、ピンホールがなく、マスク性の高い製版マスクフィルムを得ることができるので好ましい。多孔性粒子が平均粒径４μｍ未満であると、平滑度が高くなるためエア抜けがうまくできなく、露光不良の起きるおそれがあることから好ましくなく、平均粒径１５μｍ超であると、インクジェット記録した際にピンホールが発生したり、感光性樹脂板との密着性が悪くなり、製版マスクフィルムと感光性樹脂板との間に隙間ができてしまい、露光時にムラが発生するおそれがあることから好ましくない。また、多孔性粒子の含有量が０．１質量部未満であると、多孔質層を適正な平滑度に調整することができなくなるおそれがあるので好ましくなく、含有量が３質量部超であると、得られる製版マスクフィルムの全光線透過率が低下するおそれがあるので好ましくない。多孔性粒子の含有量は０．５〜２質量部であることが特に好ましい。
【００１７】
多孔性粒子としては、適宜必要に応じて、無機顔料粒子又は有機顔料粒子を使用することができる。無機顔料粒子としては、例えば、アルミナ、シリカ、シリカアルミナ複合体、アルミノシリケート、炭酸カルシウム、炭酸マグネシウム、硫酸カルシウム、硫酸バリウム、酸化チタン、酸化亜鉛、炭酸亜鉛、ケイ酸アルミニウム、ケイ酸カルシウム、ケイ酸マグネシウム、カオリン、タルク等が挙げられる。有機顔料粒子としては、例えば、尿素樹脂、セルロース、デンプン、ポリメチルメタクリレート等が挙げられる。多孔性粒子は、汎用性、粒度分布均一性の点からシリカが特に好ましい。
【００１８】
多孔性粒子は、平均細孔半径１．５〜５０ｎｍで、かつ、細孔容積０．５〜３ｃｍ３／ｇであることが好ましい。これにより、得られる多孔質層にインクジェット記録を行った場合、ピンホールが起こることがなく、解像度のよい製版マスクフィルムが得られるので好ましい。
【００１９】
本発明において、多孔質層は、厚さ５〜５０μｍであることが必要である。多孔質層の厚さが５μｍ未満であると、インク吸収性が低下してインクジェット記録しにくくなるおそれがあるので好ましくなく、厚さ５０μｍ超であると、得られる多孔質層の透明性が低下し、また基材との密着強度が低下するおそれがあるため好ましくない。多孔質層は厚さ１０〜４０μｍであることが特に好ましい。
【００２０】
得られる多孔質層は、Ｊ．ＴＡＰＰＩ  Ｎｏ．５−２の規定による王研式平滑度が２００〜１００００秒であることが必要である。これにより、感光性樹脂板との減圧密着時においてエアをスムーズに抜くことができるので好ましい。王研式平滑度が２００秒未満であると、減圧密着時に感光性樹脂板との密着性が低下するため露光時にムラが発生するおそれがあるので好ましくなく、王研式平滑度が１００００秒超であると、感光性樹脂板との減圧密着時にエア抜けが充分できなく、露光不良が発生するおそれがあるため好ましくない。多孔質層は、王研式平滑度４００〜８５００秒であることが特に好ましい。
【００２１】
本発明で得られる製版マスクフィルム用インクジェット記録シートは、ＪＩＳ−Ｋ７３６１−１の規定による全光線透過率が７０％以上であることが必要である。全光線透過率が７０％未満であると、露光性が低下するおそれがあるため好ましくない。全光線透過率は８０％以上であることが好ましく、９０％以上であることが特に好ましい。
【００２２】
本発明の製版マスクフィルム用インクジェット記録シートには、染料インク、顔料インクのいずれも使用できるが、マスク性、保存性、耐水性の点から顔料インクが特に好ましい。顔料インク中の顔料は平均粒径０．００５〜１μｍであることが好ましい。これにより、上記細孔特性の多孔質層内部に顔料が浸透することはなく、全て多孔質層表面に顔料が堆積され、マスク性の良好な製版マスクフィルムが得られるので好ましい。
【００２３】
本発明では、シート上に多孔質層を形成する手段としては、従来より公知の方法により行うことができ、例えば、本無機粒子、バインダ及び多孔性粒子を含有するスラリを作成し、これを、ロールコータ、エアナイフコータ、ブレードコータ、ロッドコータ、バーコータ、コンマコータ、グラビアコータ、ダイコータ、カーテンコータ、スプレーコータ、スライドコータ等で塗工し、乾燥する方法が挙げられる。乾燥方法としては、加熱の方式として、熱風、赤外線、加熱シリンダ等が挙げられる。
【００２４】
本発明では、フレキソ印刷を製造する際には、本発明の製版マスクフィルム用インクジェット記録シートに黒色の顔料インクでインクジェット記録を行うことにより、黒色印字部の波長３５０ｎｍでの吸光度が３〜５で、かつ、Ｊ．ＴＡＰＰＩ  Ｎｏ．５−２の規定による王研式平滑度が１０００〜５００００秒である製版マスクフィルムを得る工程を経ることが好ましい。黒色印字部の波長３５０ｎｍでの吸光度が３〜５であることにより、製版マスクフィルム用インクジェット記録シートの多孔質層表面に適度な顔料が保持され、透過率が適正になり、露光することができるので好ましい。また、黒色の顔料インクでインクジェット記録した印字部の平滑度が１０００〜５００００秒であることにより、感光性樹脂体との減圧密着時において、エア抜けが充分に行うことができるので好ましい。黒色印字部の平滑度が１０００秒未満であると、印字面と感光性樹脂体面との間に浮きができ、露光時の解像度が低下するおそれがあるので好ましくなく、平滑度が５００００秒超であると、エア抜けがスムーズに進まず、焼付けムラが発生するおそれがあるので好ましくない。
【００２５】
この得られた製版マスクフィルムを使用して、感光性樹脂板に減圧密着させ、露光処理する工程を経ることによりフレキソ印刷版を製造することができる。感光性樹脂板としては、フレキソ印刷版に従来より使用されている公知のものが適宜使用できる。感光性樹脂板としては、例えば、基材となるフィルム上に接着層、感光性樹脂層、保護膜を積層した固体状の感光性樹脂板が挙げられる。また、減圧密着、露光処理等の方法は、従来より公知の方法で適宜行うことが好ましい。
【実施例】
【００２６】
以下に、実施例（例１〜３及び例８）及び比較例（例４〜７）を示す。なお、本実施例において、特に断らない限り、部は質量部を示し、％は特に明記した場合を除き質量％を示す。また、細孔特性の値については、窒素吸脱着法に則り、カンタクローム社のオートソーブ３Ｂで測定して算出した。
【００２７】
［例１］
アルミナゾル１００部（固形分）、ポリビニルアルコール（クラレ社製、商品名：ＰＶＡ１２４、以下同じ）１０部、ホウ酸０．５部、多孔性シリカ粒子（洞海化学工業社製、商品名：サンスフェアＨ５１、平均粒径５μｍ、平均細孔半径２．５ｎｍ、細孔容積１ｃｍ３／ｇ）０．５部を混合して、固形分濃度１８％の塗工液を得た。この塗工液を厚さ１００μｍの透明ポリエチレンテレフタレートフィルム上に、乾燥後の塗工厚が２５μｍとなるようにダイコータを使用して塗工し、１２０℃で２分間乾燥して、インクジェット記録シートを得た。得られたインクジェット記録シートの多孔質層の平均細孔半径は９ｎｍ、細孔容積は０．６６ｃｍ３／ｇであった。
【００２８】
なお、アルミナゾルは以下の方法で製造した。
容量２リットルのガラス製反応器に、ポリ塩化アルミニウム水溶液（アルミニウム濃度がＡｌ２Ｏ３に換算して２３．５％、Ｃｌ濃度８．１％、塩基度８４％（ＪＩＳ  Ｋ１４７５による）、多木化学社製、商品名：タキバイン＃１５００）３２７ｇと水１５４８ｇを仕込み、９５℃に昇温した。次いで市販のアルミン酸ナトリウム溶液（Ａｌ２Ｏ３：２０％、Ｎａ２Ｏ：１９％）１２５ｇと添加し、撹拌しながら液温を９５℃に保持して２４時間熟成してスラリを得た。なお、アルミン酸ナトリウム溶液添加直後の液のｐＨは、９５℃において、８．７であった。熟成後のスラリを限外濾過装置を使用して洗浄した後、再び９５℃に昇温し、この洗浄後のスラリの総固形分量の２％となる量のアミド硫酸を添加し、総固形分濃度が２１％となるまで減圧濃縮した後、超音波分散してｐＨ４．５のベーマイト結晶粒子からなるアルミナゾルを得た。なお、アルミナゾル中において、ベーマイト結晶粒子は凝集粒子であり、粒度測定機（大塚電子社製、型式：ＬＰＡ−３０１００）を使用して動的光散乱法にて測定したところ、平均粒子径が１４５ｎｍであった。
【００２９】
［評価方法］
得られたインクジェット記録シートについて、下記評価を行った。評価結果を表１にまとめる。なお、得られたインクジェット記録シートへの印刷は、黒色の顔料インク（セイコーエプソン社製、商品名：フォトブラックＩＣＢｋ２４）を使用してインクジェットプリンタ（セイコーエプソン社製、型式：ＰＸ７０００）でインクジェット記録を行い、評価用パターンを形成した。
【００３０】
全光線透過率：
ヘーズメーター（スガ試験機株式会社製、型式：ＨＧＭ−２Ｋ）を使用してＪＩＳ−Ｋ７３６１−１の規定に則り、測定した。
【００３１】
平滑度：
王研式平滑度試験機（旭精工株式会社製、型式：ＥＹＯ−５−１Ｍ、ノズル：Ｂ−１０００）を使用してＪ．ＴＡＰＰＩ  Ｎｏ．５−２の規定に則り、印刷前のインクジェット記録シート及び印刷後のインクジェット記録シートの黒色印字部について、それぞれ、測定した。
【００３２】
波長３５０ｎｍの吸光度：
分光光度計（島津製作所社製、型式：ＵＶ２２００）を使用して印刷後のインクジェット記録シートの黒色印字部について測定した。
【００３３】
外観：
印刷後のインクジェット記録シートの黒色印刷部についてピンホールの有無を検査した。ピンホールが全くないものを○、ピンホールがわずかにあり、実用的上問題となるものを△、ピンホールのはなはだしく使用できないものを×とした。また、印刷後のインクジェット記録シートを使用してフレキソ版に焼付けを行い、得られたフレキソ印刷版についてエア抜けの状態、印刷版のムラを確認した。エア抜けの状態については、エア抜け良く、密着性高いものを○、エアは抜けているが浮がありシワがより、実用上問題のあるものを△、エア抜けできておらず、実用上使用できないものを×とした。また、版のムラについては、ムラのないものを○、ムラが若干あるが、実用上問題ないものを△、ムラの程度のはなはだしく使用できないものを×とした。
【００３４】
以下、例２〜８においても同様に評価を行い、表１にまとめた。
【００３５】
［例２］
例１において、多孔性シリカ粒子（洞海化学工業社製、商品名：サンスフェアＨ１２１、平均粒径１２μｍ、平均細孔半径２．５ｎｍ、細孔容積１ｃｍ３／ｇ）に変更した以外は同様にして操作を行い、インクジェット記録シートを得た。得られたインクジェット記録シートの多孔質層の平均細孔半径は９ｎｍ、細孔容積は０．６６ｃｍ３／ｇであった。
【００３６】
［例３］
気相法合成シリカ（日本アエロジル社製、商品名：アエロジル３００、平均粒径１４ｎｍ）１００部、ポリジアリルアミン系カチオン性樹脂（第一工業製薬社製、商品名：シャロールＤＣ９０２）４部、ポリビニルアルコール２５部、ホウ酸３部、例１と同じ多孔性シリカ粒子０．５部を混合して、固形分濃度１１％の塗工液を得た。この塗工液を使用して例１と同様に操作を行い、インクジェット記録シートを得た。得られたインクジェット記録シートの多孔質層の平均細孔半径は１１ｎｍ、細孔容積は０．９ｃｍ３／ｇであった。
【００３７】
［例４］
例１において、多孔性シリカ粒子の代わりに球状ポリメチルメタクリレート樹脂粒子（積水化成品工業社製、商品名：ＭＢＸ８、平均粒径８μｍ、無孔質）を使用した以外は例１と同様に操作を行い、インクジェット記録シートを得た。得られたインクジェット記録シートの多孔質層の平均細孔半径は９ｎｍ、細孔容積は０．６６ｃｍ３／ｇであった。
【００３８】
［例５］
例１において、多孔性シリカ粒子を使用しない以外は例１と同様に操作を行い、インクジェット記録シートを得た。得られたインクジェット記録シートの多孔質層の平均細孔半径は９ｎｍ、細孔容積は０．６６ｃｍ３／ｇであった。
【００３９】
［例６］
例１において、多孔性シリカ粒子（洞海化学工業社製、商品名：サンスフェアＨ３１、平均粒径３μｍ、平均細孔半径２．５ｎｍ、細孔容積１ｃｍ３／ｇ）に変更した以外は同様にして操作を行い、インクジェット記録シートを得た。得られたインクジェット記録シートの多孔質層の平均細孔半径は９ｎｍ、細孔容積は０．６６ｃｍ３／ｇであった。
【００４０】
［例７］
例１において、多孔性シリカ粒子（洞海化学工業社製、商品名：サンスフェアＨ２０１、平均粒径２０μｍ、平均細孔半径２．５ｎｍ、細孔容積１ｃｍ３／ｇ）に変更した以外は同様にして操作を行い、インクジェット記録シートを得た。得られたインクジェット記録シートの多孔質層の平均細孔半径は９ｎｍ、細孔容積は０．６６ｃｍ３／ｇであった。
【００４１】
［例８］
例１において、多孔性シリカ粒子の添加量を０．４部に変更した以外は同様にして操作を行い、インクジェット記録シートを得た。得られたインクジェット記録シートの多孔質層の平均細孔半径は９ｎｍ、細孔容積は０．６４ｃｍ３／ｇであった。
【００４２】
【表１】
2006293270.tif 000002
【産業上の利用可能性】
【００４３】
本発明の製版マスクフィルム用インクジェット記録シートは、フレキソ印刷の製版マスクフィルムに最適である。